(57)【要約】      （修正有）【課題】着用が容易で、その後は弾性率が高くなり必要な圧迫力を加えることができる編地と圧迫衣料を提供する。【解決手段】第１限界までは弾性率が比較的小さく、第１限界を越えると弾性率が比較的高くなるように、弾性限界内で弾性率が少なくとも２段階に変化する弾性糸を備え、前記弾性糸により弾性率が少なくとも２段階に変化する編地。好ましくは、芯糸にカバリング糸が巻き付けられている構造をし、弾性糸を伸ばした際の、カバリングの伸びと弾性糸の伸びとの比率が、前記第１限界までは小さく、第１限界を越えると大きくなるため、第１限界までは芯糸の弾性により弾性糸の弾性率が定まり、第１限界を越えると芯糸とカバリング糸の双方の弾性率により弾性糸の弾性率が定まるように、カバリング糸を芯糸に巻き付ける角度が定められている弾性糸を使用した編地。【選択図】図５
2015010296.tif 000002
【特許請求の範囲】
【請求項１】
第１限界までは弾性率が比較的小さく、第１限界を越えると弾性率が比較的高くなるように、弾性限界内で弾性率が少なくとも２段階に変化する弾性糸を備え、前記弾性糸により弾性率が少なくとも２段階に変化する編地。
【請求項２】
前記弾性糸は芯糸にカバリング糸が巻き付けられている構造をし、
弾性糸を伸ばした際の、カバリングの伸びと弾性糸の伸びとの比率が、前記第１限界までは小さく、第１限界を越えると大きくなるため、第１限界までは芯糸の弾性により弾性糸の弾性率が定まり、第１限界を越えると芯糸とカバリング糸の双方の弾性率により弾性糸の弾性率が定まるように、カバリング糸を芯糸に巻き付ける角度が定められていることを特徴とする、請求項１の編地。
【請求項３】
編目を有するニット組織に、前記弾性糸がインレイもしくはタックにより編み込まれて固定されていることを特徴とする、請求項１または２の編地。
【請求項４】
前記ニット組織が鹿の子組織であることを特徴とする、請求項３の編地。
【請求項５】
請求項１〜４のいずれかの編地からなる圧迫衣料。
【発明の詳細な説明】
【技術分野】
【０００１】
この発明は、弾性限界内で少なくとも２段階の弾性率を有する編地と、圧迫衣料とに関する。
【背景技術】
【０００２】
ドイツの圧迫衣料に関する規格（非特許文献１：医療用圧迫衣料  品質保証規定  RAL-GZ387/1  2008）は、ニット組織に弾性糸のインレイ糸を編み込んだ圧迫衣料について規定している。そして圧迫衣料の着用時の伸び率について、標準サイズ品で最大50%、カスタムメイド品で最大70%と規定している。なお着用時の変形は弾性変形の範囲内である。圧迫衣料はタイツ等の形状をし、例えば鬱血により足首〜脹ら脛が膨らむと、圧迫を加えて静脈から心臓へ血液を送り出し、脹ら脛等の鬱血を抑制する。圧迫衣料は脚の鬱血を抑制するものに限らず、加圧により治療を行うのに適した形状をしていればよい。圧迫衣料には高い弾性率が要求され、衣料が伸びると強い弾性力により人体を締め付けるようにされている。
【０００３】
関連する先行技術を示す。特許文献１（特開2012-97361）は、圧迫衣料の問題として、編地の幅方向と丈方向、及びこれらに45度の角度を成す方向とで、弾性率が異なることを指摘している。そして特許文献１は、各方向の弾性率が等しくなるように、円形の合成樹脂片を圧迫衣料に取り付けることを開示している。特許文献２（特許3523501）は、ニット組織にインレイ糸が挿入されている編地の編成方法を開示している。
【先行技術文献】
【非特許文献】
【０００４】
【非特許文献１】医療用圧迫衣料  品質保証  RAL-GZ387/1  2008
【特許文献】
【０００５】
【特許文献１】特開2012-97361
【特許文献２】特許3523501
【発明の概要】
【発明が解決しようとする課題】
【０００６】
ニット組織に弾性糸を編み込んだ圧迫衣料は、弾性率が高いため着用しにくい。そこで最初は小さな弾性率で変形して着用が容易で、その後は弾性率が高くなり必要な圧迫力を加えることができるようにすると、着用が容易になる。また圧迫衣料以外にも、ある範囲までは弾性率が小さくて容易に変形するが、その範囲を越えると弾性率が高くなり変形が制限されると、便利なものがある。例えばヘルスケア用の衣類、補整用の下着、スポーツ用の衣類、飛行服や宇宙服、サポータでは、着脱が容易で、かつ着用時の衣類の変形が制限されることが好ましい。また椅子及びカーシートの背もたれ、ハンモック等でも、ある範囲までは容易に変形するが、その範囲を越えると変形し難くなることが好ましい。
【０００７】
この発明の課題は、弾性限界内で少なくとも２段階の弾性率を有する編地と、この編地を用いた圧迫衣料とを提供することを課題とする。
【課題を解決するための手段】
【０００８】
この発明の編地は、第１限界までは弾性率が比較的小さく、第１限界を越えると弾性率が比較的高くなるように、弾性限界内で弾性率が少なくとも２段階に変化する弾性糸を備え、弾性率が少なくとも２段階に変化する。
【０００９】
この発明の編地は、第１限界までは弾性率が低く、第１限界を越えると、弾性率が増して変形し難くなる。このため衣類とすると、着脱が容易で、かつ第１限界を越えると変形が制限されるので、圧迫衣料、補整用の下着、スポーツ医療、サポータ、飛行服、宇宙服等に適している。また椅子、カーシートの背もたれ、ハンモック等とすると、最初は容易に変形し、その後の変形が制限される。この発明の編地は特に圧迫衣料に適している。
【００１０】
好ましくは、弾性糸は芯糸にカバリング糸が巻き付けられている構造をし、弾性糸を伸ばした際の、カバリングの伸びと弾性糸の伸びとの比率が、第１限界までは小さく、第１限界を越えると大きくなる。このため、第１限界までは芯糸の弾性により弾性糸の弾性率が定まり、第１限界を越えると芯糸とカバリング糸の双方の弾性率により弾性糸の弾性率が定まるように、カバリング糸を芯糸に巻き付ける角度が定められている。この角度は好ましくは35°以下で、特に好ましくは32°以下である。
【００１１】
図２に示すように、カバリング糸の巻き付けピッチを小さくする、即ち巻き付け角度を小さくすると、弾性糸が伸びても、カバリング糸の伸びが小さい領域が生じる。この領域では弾性糸の弾性率は芯糸で定まり、この領域を越えると、芯糸とカバリング糸の双方で弾性糸の弾性率が定まり、弾性率は２段階に変化する。この領域の上限が第１限界である。なお芯糸が塑性変形し始める下限（弾性限界）は第１限界よりも高くし、カバリング糸と芯糸を第１限界以上でも共に弾性変形させる。
【００１２】
編地を弾性糸のみで編成しても良いが、好ましくは、編目を有するニット組織に、弾性糸がインレイもしくはタックにより編み込まれて固定されている。このようにすると、ニット組織により編地の形状を定め、弾性糸により編地の弾性率を２段階以上に変化させることができる。例えばニット組織の編糸と弾性糸の芯糸とで、第１限界までの弾性率が定まり、カバリング糸により第１限界以上での弾性率の増加分が定まる。
【００１３】
ニット組織は天竺組織、リブ組織等でも良いが、圧迫衣料等のベースとなるニット組織は弾性率が高い硬い組織が好ましい。そのようなニット組織には、鹿の子組織及びスムース編みによる組織がある。
【図面の簡単な説明】
【００１４】
【図１】弾性糸の構造を模式的に示す図
【図２】弾性糸の芯糸の伸び率と、カバリング糸の伸び率との関係を示す特性図
【図３】鹿の子組織と弾性糸とからなる編地を示す図
【図４】図３の編地の編成図
【図５】弾性糸の芯糸の伸び率と、弾性力との関係を示す特性図
【図６】実施例の圧迫衣料を示す図
【図７】実施例の圧迫衣料での、位置と弾性率との関係を示す図
【発明を実施するための形態】
【００１５】
以下に、発明を実施するための最適実施例を示す。
【実施例】
【００１６】
図１〜図７に実施例を示す。図１は弾性糸２を示し、芯糸４の周囲にカバリング糸６，７が、例えば巻方向を逆にして２重に巻かれている。芯糸４は例えばポリウレタン等の弾性率が低い糸で、カバリング糸６，７は例えばナイロン、綿、ポリエステル等の、芯糸４に比べ弾性率が高い糸である。なおカバリング糸６，７は、２重ではなく１重、あるいは４重等に巻いても良い。芯糸４の直径をD、カバリング糸６，７の巻ピッチをP、１ｍ当たりのカバリング糸６，７の巻回数をtとすると、mm単位で  Pt＝1000となる。円周率をπとして、カバリング糸６，７を芯糸４に巻き付ける角度をθとすると、図１の右下に拡大して示すように、    Tanθ＝P／（πD）  の関係がある。また１ピッチ分のカバリング糸６，７の長さは、
（π２D２＋P２）１／２  ＝πD（１＋Tan２θ）１／２＝πD／cosθ    (1)
となる。芯糸４の伸び率と弾性糸２の伸び率は等しく、芯糸４の直径Dと巻回数tとを定めると、(1)式から、芯糸４の伸び率に対してカバリング糸６，７の伸び率を求めることができる。なお従来の弾性糸では、θは40°程度の例が多い。
【００１７】
図２は、芯糸４の直径Dを0.4mmとした際に、巻回数tにより、カバリング糸６，７の伸び率がどのように変化するかを示している。巻回数tが1250T/mでは、芯糸４の伸び率が15%程度まで、カバリング糸６，７はほとんど伸びない。巻回数tを1250T/mよりも増すと、芯糸４が伸びても、カバリング糸６，７がほとんど伸びない範囲がさらに広くなる。なお図２の例では、巻回数が750T/mでθは46°、1000T/mでθは39°、1250T/mでθは32°となる。また図２では示していないが、1360T/mでθは30°となる。θを35°以下、特に32°以下とすると糸４が伸びても、カバリング糸６，７がほとんど伸びない領域が生じる。
【００１８】
・  弾性糸２の、芯糸４の弾性率を比較的小さくし、
・  カバリング糸６，７の弾性率を比較的高くすると共に、
・  カバリング糸６，７の巻回数tあるいは巻き付け角度θを選んで、弾性糸２が所望の伸び率（第１限界）に達した点で、カバリング糸６，７が伸び始めるようにすると、第１限界を境に弾性糸２の弾性率を増すことができる。そして弾性糸２は２段階の弾性率を持ち、第１限界以下で弾性率が低く、第１限界を越えると弾性率が高くなる。なおカバリング糸６と７とで巻き付け角θを異ならせると、弾性率を３段階以上に変化させることもできる。
【００１９】
図３に、実施例の編地１０を示す。編地１０は、ニット組織の例である鹿の子組織（編糸１１で編成）に、弾性糸２をタックにより挿入したものであるが、インレイにより挿入しても良い。図３の編地１０の編成工程を図４に示し、矢印は編成の向きを表す。編成は前後例えば一対の針床を有する横編機、あるいは丸編機で行うが、１個の針床のみを持つ横編機でも編成できる。図６の圧迫衣料２０の形状にするために、例えば前後一対の針床を有する横編機で、編地１０を筒状編成するか、丸編機で編目のサイズを変えながら筒状編成する。また横編機で図６の圧迫衣料の形状に合わせて成型編成し、縫製しても良い。
【００２０】
例えばステップ１，３，５で、編糸１１を用い、タックとニットとを１目毎に交互に行う。またステップ１，５とステップ３とで、即ち鹿の子組織のコース毎に、ニットの位置とタックの位置を入れ替える。そしてステップ２，４で、弾性糸２をニットの目にタックし、弾性糸２を固定する。ステップ１，３，５で編成する組織が鹿の子組織で、コース方向（図４の左右方向）にもウェール方向（図４の上下方向）にも、ニットの目とタックの目とが交互に表れる。そして図４のステップ１〜４を繰り返し、編地１０を編成する。なお弾性糸２をタックせずに、インレイにより鹿の子組織に固定しても良い。タックは２目毎ではなく、４目毎、６目毎等に行っても良い。図３の編地１０は前後どちらか一方の針床で編成できる。
【００２１】
図３に鎖線で示す編目１２，１３の屈曲部１５，１６で、弾性糸２を除いて、編糸１１が３本交差する。編糸１１間の摩擦により、編目１２，１３の変形が制限され、鹿の子組織は弾性率が高い組織となり、例えば同じ編糸を用いた天竺組織に対し、約３倍の弾性率を持つ。このため鹿の子組織は圧迫衣料等のベース組織に適している。
【００２２】
図５に、図３の編地１０の、伸び率と弾性力とを示す。伸び率が30%程度までは、鹿の子組織の弾性により編地１０の弾性が定まり、伸び率が30%を越えると、鹿の子組織の弾性に弾性糸２の弾性が加わり、編地１０の弾性率が増加する。そして伸び率が低い領域でも高い領域でも、安定したニット組織である鹿の子組織が外力を受けることにより、編地１０が不自然に変形することを防止する。また弾性率が変化する点（第１限界）は、例えば伸び率で10%〜40%等の範囲で自由に変化させることができる。図５では、編糸１１及び芯糸４の弾性限界での伸び率は50%以上である。
【００２３】
図６に、実施例の圧迫衣料２０を示す。圧迫衣料２０はタイツ状で、円形のラインは弾性率を管理する位置を示し、例えば足首から脹ら脛、太股へと、足の周方向への弾性率が徐々に低下するようにしてある。このため例えば、弾性糸２の密度を足首から脹ら脛で大きくし太股からその上部で小さくし、図４のステップ１，３，５に対してステップ２，４を実行する頻度を、太股側で小さくする。あるいは足首から脹ら脛で弾性率が高い弾性糸を、太股からその上部で弾性率が低い弾性糸を用いる。なおここでは鹿の子組織は圧迫衣料２０の全体で同じ素材としたが、鹿の子組織に用いる糸の弾性率を位置により変えても良い。また鹿の子組織に代えて、スムース編みによる組織等を用いても良い。
【００２４】
図７に、圧迫衣料２０の伸び率と弾性率との関係の例を示し、例えば25%程度の伸び率（第１限界）までは、弾性率は鹿の子組織で定まり、場所によらず一定である。第１限界以下の伸び率では、弾性率が比較的低いので、圧迫衣料は比較的伸びやすく、着用しやすい。第１限界を越えると弾性率は増加し、これによって脚を加圧し、鬱血を防止する。そして第１限界を越えると、脹ら脛等で太股等よりも弾性率が高くなり、加圧力は脹ら脛等で太股等よりも大きくなり、鬱血を心臓側へ戻す作用が生じる。なお圧迫衣料２０の伸び率は50%等の第２限界以下であることが要求されているが、第１限界を越えると弾性率が高くなるので、第２限界まで伸びることは無い。さらに圧迫衣料２０が着用時に伸びる範囲では、弾性糸２も編糸１１も弾性変形の範囲にあり、塑性変形は生じていない。
【符号の説明】
【００２５】
２          弾性糸
４          芯糸
６，７      カバリング糸
１０        編地
１１        編糸
１２，１３  編目
１５，１６  屈曲部
２０        圧迫衣料    
【図１】
2015010296.tif 000003
【図３】
2015010296.tif 000004
【図４】
2015010296.tif 000005
【図７】
2015010296.tif 000006
【図２】
2015010296.tif 000007
【図５】
2015010296.tif 000008
【図６】
2015010296.tif 000009